Древесно-полимерная композиция
WOOD-POLYMER COMPOSITION

Изобретение относится к минерально-полимерным композиционным материалам на основе термопластичных полимеров, работающих в условиях повышенной влажности и переменных температур обладающая улучшенными эксплуатационными свойствами - повышенной прочностью и атмосферостойкостью.
Из уровня техники известны древесно-полимерные композиции, созданные с применением полимерного связующего, гидросиликата магния, но они не обеспечивают достаточную водостостойкость и морозостойкость.
Наиболее близким техническим решением, выбранном в качестве прототипа, предлагаемому составу древесно-полимерной композиции является полимерная композиция для изготовления древесно-полимерных материалов по патенту РФ №2125070, включающая полиэтилен, древесные опилки и антипирен, отличающаяся тем, что она в качестве антипирена содержит раствор природного бишофита и отходы асбестотехнического производства в виде асбестовой пыли при следующем содержании компонентов, мас. ч.:
Древесные опилки - 100
Полиэтилен - 30 - 100
Раствор бишофита - 10-30
Асбестовая пыль - 5 - 20
Недостаток известной композиции в том, что ее эксплуатационные свойства недостаточны при использовании в сложных атмосферных условиях.
При создании изобретения поставлена задача улучшить эксплуатационные свойства заявляемой композиции.
Техническим результатом заявляемого изобретения является улучшение физико-механических свойств полимерной композиции за счет повышения ее прочности, твердости и морозостойкости.
Технический результат достигается за счет того, что древесно-полимерная композиция включает полиэтилен низкого давления, комплексный волокнистый наполнитель, в качестве которого используют мелкодисперсный гидросиликат магния, причем состав композиции, дополнительно содержит, древесную муку, а в качестве добавки смесь антиоксиданта, пигмента, полиэтиленового воска, стеариновой кислоты, полиэтилена хлорированного 1:1,5:1:1:1, по массе при следующем содержании компонентов, мас. %: полиэтилен низкого давления - 20-60, гидросиликат магния - 5-40, древесная мука - 5-30, добавка - остальное.
Указанный эффект достигается путем подбора оптимального соотношения полимерного связующего с микроармирующим гидросиликатом магния, древесной мукой и модификаторов обеспечивающих совместимость и прочность соединения основных компонентов.
Результатом является улучшение эксплуатационных свойств и повышение прочности, водостойкости и атмосферостойкости.
Из приведенного перечня признаков заявляемой композиции и достижения поставленной задачи наглядно видно, что заявляемое техническое решение представляет собой новую совокупность признаков, обеспечивающих получение нового технического результата, не известного на дату подачи заявки. Техническое решение заявляемой композиции соответствует критерию «новизна», так как оно неизвестно из уровня техники на дату подачи заявки.
Предлагаемое изобретение промышленно применимо, так как может быть использовано при производстве минерально-полимерных композиционных материалов.
3
3
3
3
Для получения композита использовались следующие сырьевые материалы: полиэтилен низкого давления марки ПНД 273 ГОСТ 16338-85 (плотность 0.96 г/см, показатель текучести расплава 0.3 г/10 мин); древесная мука М-560 ГОСТ 16361-87 (насыпная плотность 0,1 г/см, влажность, не более 3%); гидросиликат магния СМ-1 СТО 0502-9994-002-2016 (насыпная плотность 0,37 г/см, влажность не более 2%); антиоксидант Evernox В 110 (насыпная плотность 0,52 г/см, температура плавления 110°С); полиэтиленовый воск ПВ 200 ТУ РБ 300041455.024-2002 (Температура каплепадения, не менее 103°С); стеариновая кислота Гост 6484-96 (температура плавления 50°С); полиэтилен хлорированный 135А (термостабильность 170°С); пигмент красный S 130 (железоокисный, влажность не более 2%).
Были подготовлены три состава для дальнейших испытаний их физико-механических свойств и сравнительного анализа с прототипом (таблица 1).
Результаты физико-механических испытаний опытных образцов представлены в Таблице 2.
Из Таблицы 2 следует, что предложенная полимерная композиция обладает повышенными прочностными показателями по сравнению с аналогичными показателями, соответствующими действующему ГОСТ 16338-85.
Минерально-полимерная композиция, содержащая полиэтилен низкого давления, древесную муку, мелкодисперсный гидросиликат магния взятые в соотношении 1:1,5:1:1:1 в совокупности с модифицированными добавками в заявляемых соотношениях способствует улучшению физико-механических показателей композиционного материала, а именно повышает его прочность и позволяет использовать ее в виде материала для изготовления элементов строительных и иных конструкций.